【手続補正書】
【提出日】平成24年3月6日(2012.3.6)
【手続補正１】
【補正対象書類名】明細書
【補正対象項目名】００９１
【補正方法】変更
【補正の内容】
【００９１】
●ＡＣＲ１は、ポリ（エチレン−コ−メタクリル酸）から作製される２０ミル（０．５１ｍｍ）厚さのエンボス加工シートであって、１８重量％のメタクリル酸のポリマー化残留物を含有し、２．５ｇ／１０分間のＭＩ（１９０℃、ＩＳＯ１１３３、ＡＳＴＭ  Ｄ１２３８）を有するシートである。
●ＦＰＦは、コロナ表面処理したＤｕＰｏｎｔの１．５ミル（０．０３８ｍｍ）厚さのＴｅｄｌａｒ（登録商標）フィルムである。
●ガラス１は、ＰＰＧ  ＩｎｄｕｓｔｒｉｅｓのＳｔａｒｐｈｉｒｅ（登録商標）ガラスである。
●ガラス２は、２．５ｍｍ厚さのアニーリング処理された清澄なフロートガラスプレートである。
●ガラス３は、ＰＰＧ  Ｉｎｄｕｓｔｒｉｅｓの３．０ｍｍ厚さのＳｏｌｅｘ（登録商標）太陽光制御ガラスである。
●ＰＶＢ１は、可塑化ポリ（ビニルブチラール）から作製される１５ミル（０．３８ｍｍ）厚さのエンボス加工シートであって、１．１ｇ／１０分間のＭＦＲ（ＡＳＴＭ１２３８；１５０℃、５ｋｇ、２ｍｍオリフィス）を有するシートである。
●ＰＶＢ２は、可塑化ポリ（ビニルブチラール）から作製される２０ミル（０．５１ｍｍ）厚さのエンボス加工シートであって、１．２ｇ／１０分間のＭＦＲ（ＡＳＴＭ１２３８；１５０℃、５ｋｇ、２ｍｍオリフィス）を有するシートである。
●ＰＶＢ３は、可塑化ポリ（ビニルブチラール）から作製される３０ミル（０．７６ｍｍ）厚さのエンボス加工シートであって、１．２５ｇ／１０分間のＭＦＲ（ＡＳＴＭ１２３８；１５０℃、５ｋｇ、２ｍｍオリフィス）を有するシートである。
●ＰＶＢ４は、可塑化ポリ（ビニルブチラール）から作製される４５ミル（１．１４ｍｍ）厚さのエンボス加工シートであって、１．１５ｇ／１０分間のＭＦＲ（ＡＳＴＭ１２３８；１５０℃、５ｋｇ、２ｍｍオリフィス）を有するシートである。
●太陽電池１は、厚さ１２５μｍのステンレス鋼基板を有する１０×１０インチ（２５４×２５４ｍｍ）のａ−Ｓｉベースの薄膜太陽電池である（米国特許第６，０９３，５８１号明細書、実施例１）。
●太陽電池２は、１０×１０インチ（２５４×２５４ｍｍ）のＣＩＳベースの薄膜太陽電池である（米国特許第６，３５３，０４２号明細書、第６欄、１９行目）。
●太陽電池３は、１０×１０インチ（２５４×２５４ｍｍ）のＣｄＴｅベースの薄膜太陽電池である（米国特許第６，３５３，０４２号明細書、第６欄、４９行目）。
●太陽電池４は、１０×１０インチ（２５４×２５４ｍｍ）の多結晶ＥＦＧ−成長ウエハから作製されたシリコン太陽電池である（米国特許第６，６６０，９３０号明細書、第７欄、６１行目）。
●太陽電池５は、１２×１２インチ（３０５×３０５ｍｍ）のガラスシートの上に支持された薄膜太陽電池である（米国特許第５，５１２，１０７号明細書、同第５，９４８，１７６号明細書、同第５，９９４，１６３号明細書、同第６，０４０，５２１号明細書、同第６，１３７，０４８号明細書および同第６，２５８，６２０号明細書）。
次に、本発明の好ましい態様を示す。
１．  太陽電池層とポリ（ビニルブチラール）シートとを含む太陽電池モジュールであって、（ａ）前記太陽電池層は１つまたは複数の電気的に相互接続された太陽電池を含み、（ｂ）前記太陽電池層は受光面および非受光面を有し、（ｃ）前記ポリ（ビニルブチラール）シートは、ＡＳＴＭ１２３８（１５０℃、５ｋｇ荷重、２ｍｍオリフィス）に従って決定されるメルトフローレート（ＭＦＲ）として０．８〜２ｇ／１０分間のＭＦＲを有すると共に、ポリ（ビニルブチラール）樹脂および可塑剤を含み、（ｄ）前記ポリ（ビニルブチラール）シートは前記太陽電池層の２つの面の１つに積層される、太陽電池モジュール。
２．  前記ポリ（ビニルブチラール）シートが１〜１．７ｇ／１０分間のＭＦＲを有する、上記１に記載の太陽電池モジュール。
３．  前記ポリ（ビニルブチラール）シートが１．１〜１．３ｇ／１０分間のＭＦＲを有する、上記１または２に記載の太陽電池モジュール。
４．  前記ポリ（ビニルブチラール）シートが０．２５〜１．５２ｍｍの厚さを有する、上記１〜３のいずれか一項に記載の太陽電池モジュール。
５．  前記ポリ（ビニルブチラール）シートが０．３８〜１．１４ｍｍの厚さを有する、上記１〜４のいずれか一項に記載の太陽電池モジュール。
６．  前記ポリ（ビニルブチラール）樹脂が３０，０００〜６００，０００の重量平均分子量を有し、かつ、ポリビニルアルコール（ＰＶＯＨ）として計算されるヒドロキシル基を１２〜２３重量％含有する、上記１〜５のいずれか一項に記載の太陽電池モジュール。
７．  前記ポリ（ビニルブチラール）樹脂が２００，０００〜３００，０００の重量平均分子量を有し、かつ、ポリビニルアルコール（ＰＶＯＨ）として計算されるヒドロキシル基を１５〜１９重量％含有する、上記１〜６のいずれか一項に記載の太陽電池モジュール。
８．  前記ポリ（ビニルブチラール）シートが、前記ポリ（ビニルブチラール）樹脂の乾燥重量を基準として１００部当たり５〜８０重量部（ｐｐｈ）の可塑剤を含む、上記１〜７のいずれか一項に記載の太陽電池モジュール。
９．  前記ポリ（ビニルブチラール）シートが前記太陽電池層に直接積層される、上記１〜８のいずれか一項に記載の太陽電池モジュール。
１０．  入射層および／または裏面層をさらに含む上記１〜９のいずれか一項に記載の太陽電池モジュールであって、この入射層はモジュールの最外表面層であると共に太陽電池層の受光面に位置しており、かつ、裏面層もモジュールの最外表面層であると共に太陽電池層の非受光面に位置している、太陽電池モジュール。
１１．  前記太陽電池が、結晶シリコン（ｃ−Ｓｉ）および多結晶シリコン（ｍｃ−Ｓｉ）に基づく太陽電池からなる群から選択されるウエハベースの太陽電池である、上記１〜１０のいずれか一項に記載の太陽電池モジュール。
１２．  前記太陽電池が、アモルファスシリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収色素、および有機半導体に基づく太陽電池からなる群から選択される薄膜太陽電池である、上記１〜１０のいずれか一項に記載の太陽電池モジュール。
１３．  太陽電池モジュールの製造方法であって、（ｉ）上記１〜１２のいずれか一項に記載されるすべての構成要素の層を含むアセンブリを用意するステップと、（ｉｉ）太陽電池モジュールを形成するためにそのアセンブリを積層するステップとを含む、方法。
１４．  前記積層するステップを、前記アセンブリに熱を加えながら実施し、この場合、真空または圧力をかけてもよい、上記１３に記載の方法。
【手続補正２】
【補正対象書類名】特許請求の範囲
【補正対象項目名】全文
【補正方法】変更
【補正の内容】
【特許請求の範囲】
【請求項１】
太陽電池層とポリ（ビニルブチラール）シートとを含む太陽電池モジュールであって、（ａ）前記太陽電池層は１つまたは複数の電気的に相互接続された太陽電池を含み、（ｂ）前記太陽電池層は受光面および非受光面を有し、（ｃ）前記ポリ（ビニルブチラール）シートは、ＡＳＴＭ１２３８（１５０℃、５ｋｇ荷重、２ｍｍオリフィス）に従って決定されるメルトフローレート（ＭＦＲ）として０．８〜２ｇ／１０分間のＭＦＲを有すると共に、ポリ（ビニルブチラール）樹脂および可塑剤を含み、（ｄ）前記ポリ（ビニルブチラール）シートは前記太陽電池層の２つの面の１つに積層される、太陽電池モジュール。
【請求項２】
太陽電池モジュールの製造方法であって、（ｉ）請求項１に記載されるすべての構成要素の層を含むアセンブリを用意するステップと、（ｉｉ）太陽電池モジュールを形成するためにそのアセンブリを積層するステップとを含む、方法。